"鉄鉱石、SiO2含有原料、石灰石系粉原料及び固体燃料系粉原料からなる焼結原料を準備し、上記鉄鉱石、SiO2含有原料及び石灰石系粉原料を撹拌混合用ドラムミキサーで混合して、混合原料を生成し、上記混合原料をディスクペレタイザーで造粒して、擬似粒子を生成し、上記擬似粒子を外層形成用ドラムミキサーに供給し、上記外層形成用ドラムミキサーに供給された擬似粒子に、上記外層形成用ドラムミキサーの排出口側から、上記固体燃料系粉原料を添加して上記擬似粒子の表面に固体燃料系粉原料層を形成するに際し、上記固体燃料系粉原料に対して、高カーボンダストを5~40massの割合で併用することを特徴とする焼結用原料の製造方法。鉄鉱石、SiO2含有原料、石灰石系粉原料及び固体燃料系粉原料からなる焼結原料を準備し、上記鉄鉱石及びSiO2含有原料を撹拌混合用ドラムミキサーで混合して、混合原料を生成し、上記混合原料をディスクペレタイザーで造粒して、擬似粒子を生成し、上記擬似粒子を外層形成用ドラムミキサーに供給し、上記外層形成用ドラムミキサーに供給された擬似粒子に、上記外層形成用ドラムミキサーの装入口側から上記石灰石系粉原料を添加すると共に、上記外層形成用ドラムミキサーの排出口側から上記固体燃料系粉原料を添加して、上記擬似粒子の表面に石灰石系粉原料層及び固体燃料系粉原料層を形成するに際し、上記固体燃料系粉原料に対して、高カーボンダストを5~40massの割合で併用することを特徴とする焼結用原料の製造方法。前記高カーボンダストは、大きさが50μm以下でかつ、C濃度が50mass以上であることを特徴とする請求項1または2に記載の焼結用原料の製造方法。前記撹拌混合用ドラムミキサーで混合する混合原料には、高カーボンダストを含有させないことを特徴とする請求項1乃至3のいずれかに記載の焼結用原料の製造方法。前記擬似粒子に対して添加する焼結用の原料について、その添加から、前記外層形成用ドラムミキサーの排出口に至る間の滞留時間が10~40秒であることを特徴とする請求項1乃至4のいずれかに記載の焼結用原料の製造方法。前記高カーボンダストが、CDQ集塵粉、鉄粉製造時の集塵粉および貯骸槽の集塵粉うちから選んだ一種または二種以上であり、C濃度を50mass以上に調整されたものであることを特徴とする請求項1乃至5のいずれかに記載の焼結用原料の製造方法。上掲した特許文献5の開発により、造粒にディスクペレタイザーを用いた場合でも、良好な原料を効率よく製造可能な焼結用原料の製造が可能となった。本発明は、上記特許文献5に開示された技術の改良に係るもので、従来は焼結機でムラ焼けが発生するためにその使用が制限されていた微粉コークスなどを有効活用することにより、焼結鉱の生産性を大幅に向上させることができる焼結用原料の有利な製造方法を提供することを目的とする。さて、本発明者らは、固体燃料系粉原料あるいは石灰石系粉原料と固体燃料系粉原料を除く焼結原料を造粒し、得られた造粒粒子以下、擬似粒子というの表面に、固体燃料系粉原料あるいは石灰石系粉原料と固体燃料系粉原料を付着させる、いわゆる外装処理を行なう際に生産性を向上させる技術について、鋭意検討を行った。その結果、CDQなどで発生する微粉コークスなどの高カーボンダストを、適正な割合で、従来の粉コークス、無煙炭などに代表される固体燃料系粉原料と共に併用して、擬似粒子に付着させるようにすれば、燃焼性および造粒強度が大幅に向上し、その結果、焼結用原料の生産性が向上するとの知見を得た。なお、本発明によれば、上記したCDQなどで発生する微粉コークスのほか、C濃度が50mass以上の微粉も使用可能であることが究明されたので、これらを総称して高カーボンダストと称する。本発明は、これらの知見に基づいてなされたものである。すなわち、本発明の要旨構成は次のとおりである。1.鉄鉱石、SiO2含有原料、石灰石系粉原料及び固体燃料系粉原料からなる焼結原料を準備し、上記鉄鉱石、SiO2含有原料及び石灰石系粉原料を撹拌混合用ドラムミキサーで混合して、混合原料を生成し、上記混合原料をディスクペレタイザーで造粒して、擬似粒子を生成し、上記擬似粒子を外層形成用ドラムミキサーに供給し、上記外層形成用ドラムミキサーに供給された擬似粒子に、上記外層形成用ドラムミキサーの排出口側から、上記固体燃料系粉原料を添加して上記擬似粒子の表面に固体燃料系粉原料層を形成するに際し、上記固体燃料系粉原料に対して、高カーボンダストを5~40massの割合で併用することを特徴とする焼結用原料の製造方法。2.鉄鉱石、SiO2含有原料、石灰石系粉原料及び固体燃料系粉原料からなる焼結原料を準備し、上記鉄鉱石及びSiO2含有原料を撹拌混合用ドラムミキサーで混合して、混合原料を生成し、上記混合原料をディスクペレタイザーで造粒して、擬似粒子を生成し、上記擬似粒子を外層形成用ドラムミキサーに供給し、上記外層形成用ドラムミキサーに供給された擬似粒子に、上記外層形成用ドラムミキサーの装入口側から上記石灰石系粉原料を添加すると共に、上記外層形成用ドラムミキサーの排出口側から上記固体燃料系粉原料を添加して、上記擬似粒子の表面に石灰石系粉原料層及び固体燃料系粉原料層を形成するに際し、上記固体燃料系粉原料に対して、高カーボンダストを5~40massの割合で併用することを特徴とする焼結用原料の製造方法。3.前記高カーボンダストは、大きさが50μm以下でかつ、C濃度が50mass以上であることを特徴とする前記1または2に記載の焼結用原料の製造方法。4.前記撹拌混合用ドラムミキサーで混合する混合原料には、高カーボンダストを含有させないことを特徴とする前記1乃至3のいずれかに記載の焼結用原料の製造方法。5.前記擬似粒子に対して添加する焼結用の原料について、その添加から、前記外層形成用ドラムミキサーの排出口に至る間の滞留時間が10~40秒であることを特徴とする前記1乃至4のいずれかに記載の焼結用原料の製造方法。6.前記高カーボンダストが、CDQ集塵粉、鉄粉製造時の集塵粉および貯骸槽の集塵粉うちから選んだ一種または二種以上であり、C濃度を50mass以上に調整されたものであることを特徴とする前記1乃至5のいずれかに記載の焼結用原料の製造方法。本発明によれば、高カーボンダストは、擬似粒子の表面に外装されるため、擬似粒子径を大きく保つことができ、また、擬似粒子内に内装されないため、燃焼性が向上する。さらに、通常の固体燃料と併用することから、微粉である高カーボンダストの飛散などが抑制されハンドリングが容易となる。また、外装時、固体燃料空隙部分に高カーボンダストが充填される形で外装されるため、外装部分の強度も上昇し、その結果、擬似粒子の強度が向上し、さらに焼結機供給時の粉発生も軽減される。また、本発明によれば、擬似粒子径を大きくできるため、擬似粒子表面への外装時間も短くでき、内装化される状態を避けることができる。さらに、本発明に従い、ディスクペレタイザーで造粒された擬似粒子の表面に、まず石灰石系粉原料層を形成し、その後、高カーボンダストを含む固体燃料系粉原料層を形成した場合には、ディスクペレタイザーによって造粒された焼結用原料の最外層に固体燃料系粉原料層が形成されていることになるので、焼結時のムラ焼け発生を確実に阻止することができる。加えて、燃料としては、C濃度が50mass以上であれば焼結用凝結材として使用可能であり、またC濃度が50mass未満であっても、他のC濃度が50mass以上の微粉と混合してC濃度を50mass以上に調整してやれば、使用が可能となる。以下、本発明を具体的に説明する。図1,2に、本発明に従う、焼結用原料の好適製造工程を模式で示す。図1は、石灰石系粉原料を、鉄鉱石やSiO2含有原料と共に撹拌混合用ドラムミキサーに供給する場合、また図2は、擬似粒子を造粒後に、外層形成用ドラムミキサーに石灰石系粉原料ついで固体燃料系粉原料を供給する場合である。図1,2において、符号1は撹拌混合用ドラムミキサー、2はディスクペレタイザー、3は外層形成用ドラムミキサー、4は無端移動グレート式焼成炉、5は点火炉、そして6が固体燃料系粉原料の供給装置、7が石灰石系粉原料の供給装置である。さて、図1に示した場合には、まず鉄鉱石、SiO2含有原料および石灰石系粉原料を撹拌混合用ドラムミキサー1に供給し、添加される水と共に撹拌混合して、混合原料を生成する。この混合原料は、ディスクペレタイザー2に供給され、このディスクペレタイザー2で造粒し、擬似粒子を生成する。生成された擬似粒子は、外層形成用ドラムミキサー3に供給される。外層形成用ドラムミキサー3では、ディスクペレタイザー2で造粒された擬似粒子に対し、固体燃料系粉原料である粉コークスの外層を形成する。この外層形成用ドラムミキサー3で外層が形成された焼結用原料は、下方吸引式のドワイトロイド式焼結機4に装入される。このドワイトロイド式焼結機4では、点火炉5で焼結用原料の粉コークスに添加されて、焼成が行われる。ここで、外層形成用ドラムミキサー3には、例えば排出口側から粉コークスなどの固体燃料系粉原料を供給する。かかる粉コークスの供給装置6としては、コンベヤや噴射ノズルなどが好適である。ドワイトロイド焼結機4では、点火炉5で粉コークスに点火した後、ブロワーで下方から吸引しつつ、コンベヤで焼結用原料を搬送しながら焼成する。焼結された焼結原料は焼結ケーキとなり、この焼結ケーキを破砕、整粒して、例えば4mm以上の粒径の焼結鉱を高炉に供給し、それ以外のものを返鉱として鉄鉱石相当の焼結用原料として再利用する。従って、本発明で述べる焼結原料中の鉄鉱石とは返鉱を含むものである。図2に示した場合には、鉄鉱石とSiO2含有原料を撹拌混合用ドラムミキサー1に供給し、添加される水と共に撹拌混合して、混合原料を生成する。この混合原料は、ディスクペレタイザー2に供給され、このディスクペレタイザー2で造粒し、擬似粒子を生成する。生成された擬似粒子は、外層形成用ドラムミキサー3に供給される。外層形成用ドラムミキサー3では、ディスクペレタイザー2で造粒された擬似粒子に対し、ドラムミキサー3の装入口側で石灰石系粉原料を供給して石灰石の下地層を形成し、ついでドラムミキサー3の排出口側で固体燃料系粉原料である粉コークスを供給して石灰石の下地層の上にコークスの外層を形成する。その後、外層が形成された焼結用原料を、下方吸引式のドワイトロイド式焼結機4に装入して焼成が行われるのは、図1の場合と同じである。ところで、従来、外装処理に使用する固体燃料系粉原料5の平均粒径は、250μm~20mm程度であった。このように、従来使用されてきた固体燃料系粉原料の平均粒径は比較的大きかったこともあって、必ずしも強固な固体燃料系粉原料の外殻層を形成することができず、また燃焼速度についても十分に満足のいく速度は得られなかった。そこで、発明者らは、この問題を解消すべく種々検討を重ねた結果、従来は微細すぎるとして、その使用を見合わせていた高カーボンダストを、適正な割合で併用すると、燃焼性および造粒強度が大幅に向上し、その結果、生産性も格段に向上することが判明したのである。図3に、粉コークスの粒径と燃焼帯移動速度以下、単に燃焼速度というとの関係について調べた結果を示す。同図に示したとおり、粉コークスの粒径が小さくなればなるほど、粉コークスの比表面積は増大し、また雰囲気温度も高温になるため、燃焼速度は上昇する。従って、かような超微粉高反応性炭材高カーボンダストを適正な割合で併用することにより、燃焼速度の向上が期待できるわけである。次に、図4に、本発明に従い、高カーボンダストを併用した粉コークスを外装した擬似粒子の燃焼速度および層内最高到達温度に及ぼす影響について調べた結果を、擬似粒子における高カーボンダストの配合率との関係で示す。なお、高カーボンダストとしては篩下50μmの微粉を用いた。また、擬似粒子における全コークス量は5massの一定とした。同図に示したとおり、高カーボンダストを外装した本発明に従う擬似粒子では、高カーボンダストの配合率が025mass以上、すなわち全カーボン固体燃料系粉原料のうち高カーボンダストの配合割合が5mass以上になると燃焼速度は上昇し、それに伴って層内最高到達温度も上昇する。しかしながら、高カーボンダストの配合割合が2mass粉コークスに対する併用割合:40massを超えると、層内最高到達温度は低下し始める。従って、本発明では、固体燃料系粉原料における高カーボンダストの配合割合併用割合は5~40massの範囲に限定した。というのは、固体燃料系粉原料において、高カーボンダストの配合率が5massに満たないと燃焼性や造粒強度の改善が十分とはいえず、一方40massを超えると層内最高到達温度が低下し、燃焼性が劣化するからである。次に、図5に、本発明に従い、高カーボンダストを併用した粉コークスを外装した場合の擬似粒子の造粒強度と、その後に焼結を行った場合の焼結強度について調べた結果を示す。なお、図5には、比較のため、高カーボンダストを擬似粒子の内部に内装した場合の擬似粒子の造粒強度および焼結強度について調べた結果も併せて示す。また、造粒強度および焼結強度はそれぞれ、以下に示す推定式数1、数2に基づいて推定した。数1造粒強度の推定式σ=6ψS{1-ε/ε}{γcosθ/d}ここで、σ:擬似粒子の強度、ψ:液体の充満度、S:粉体の表面積、ε:擬似粒子の空隙率、γ:水の表面張力、θ:水との接触角、d:擬似粒子径m数2焼結強度の推定式σt=σ0expcPここで、σt:引張強度、σ0:基質強度、P:空隙率、c:定数同図に示したとおり、本発明に従い、高カーボンダストを外装した場合には、擬似粒子の造粒強度が格段に向上した。この理由は、疎水性の炭材が外装されることによって、濡れ性が大きく改善されたことによるものと考えられる。また、本発明に従った場合には、擬似粒子の焼結強度も格段に向上したが、この理由は、空隙率の低下に起因するものと考えられる。すなわち、本発明に従い、高カーボンダストを適量併用した場合には、通常の粉コークスの空隙に、微細な高カーボンダストが侵入し、その結果、カーボン焼成後に生じる空隙破壊起点の生成が抑制されたことによるものと考えられる。図6および図7に、従来法に従い、超微粉高反応性炭材高カーボンダストを内装した擬似粒子および本発明に従い、超微粉高反応性炭材高カーボンダストを含む粉コークスを外装した擬似粒子の断面のイメージを比較して示す。また、図6および図7は、各断面の表層部を拡大して示したものである。図6と図7を比較すれば明らかなように、従来法に従う擬似粒子では、高カーボンダストが内部に点在しているのに対し、本発明に従う擬似粒子では、高カーボンダストが擬似粒子の外層で粉コークスの間隙に侵入する形で存在している。このように、擬似粒子について、本発明に従う粒子構造とすることにより、造粒強度および焼結強度の向上、燃焼速度の上昇、外装造粒時間の短縮化が図れ、その結果、生産性の格段の向上が達成されるのである。すなわち、高カーボンダストの添加により、疎水性の炭材が外装されることによって、濡れ性が大きく改善される結果、造粒強度が格段に向上し、また通常の粉コークスの空隙に、微細な高カーボンダストが侵入する結果、カーボン焼成後に生じる空隙破壊起点の生成が抑制されて、擬似粒子の焼結強度が格段に向上し、その結果、擬似粒子の外装造粒時間を従来に比べて約12程度まで短縮することができるのである。本発明において、高カーボンダストは、大きさが50μm以下でかつ、C濃度が50mass以上であることが好ましい。というのは、高カーボンダストの大きさが50μmを超えると外装される粉コークスと最密充填せず、粒子表面での被覆性が低下する傾向があるからである。なお、高カーボンダストの大きさの好適下限は10μm以下である。一方、高カーボンダストのC濃度が50massに満たないと燃焼熱が小さく、さらに共存するスラグ成分灰分により、粉コークスの燃焼性が阻害されるという不利が生じる。ここに、高カーボンダストの大きさとは、高カーボンダストが球状の場合には円相当径、一方非球形の場合には、篩い目径と定義する。上記した高カーボンダストとしては、CDQ集塵粉、鉄粉製造時の集塵粉および貯骸槽の集塵粉からなるグループから選択された少なくとも一つであり、C濃度が50mass以上に調整されたものが特に好適である。表1に、CDQ集塵粉、鉄粉製造時の集塵粉および貯骸槽の集塵粉の好適成分例を示す。なお、前掲図1,2に示したところにおいて、所定の外装時間を確保する位置に固体燃料系粉原料や石灰石系粉原料を搬送するためには、搬送装置たとえばベルトコンベア,スクリューコンベア等を外層形成用ドラムミキサー内に挿入しなければならない。しかしながら、外層形成用ドラムミキサー内は多量の粉塵が浮遊しているので、ベルトコンベアを使用すると、ベルトに駆動力を供給するモーターやローラーの故障頻度が高まる。この点、スクリューコンベアは、多数のローラーを設置する必要がなく、構造が単純であるため、外層形成用ドラムミキサー内に挿入しても故障し難く、安定して稼動できる。スクリューコンベアを外層形成用ドラムミキサー内に挿入すれば、その先端位置を調整して所定の位置に固体燃料系粉原料や石灰石系粉原料を添加することが可能である。その場合は、衝撃が緩和自然落下の衝撃のみされるので、擬似粒子の崩壊を防止できる。また、固体燃料系粉原料や石灰石系粉原料の崩壊も防止でき、予め調整した粒径を維持できる。従って、搬送手段としてはスクリューコンベアを使用するのが好ましい。また、外装処理に使用する固体燃料系粉原料の平均粒径は250μm~25mm、石灰石系粉原料の平均粒径は250μm~50mm程度とするのが好ましい。固体燃料系粉原料の平均粒径が25mmを超えたり、石灰石系粉原料の平均粒径が50mmを超えると、固体燃料系粉原料や石灰石系粉原料の粗大な粒子が増加するので、擬似粒子の表面に、短時間で均一に被覆するのは困難になる。一方、いずれも平均粒径が250μm未満では、固体燃料系粉原料や石灰石系粉原料の微細な粒子が増加し、擬似粒子に不可避的に存在する隙間から侵入して、内部にも固体燃料系粉原料や石灰石系粉原料が混入した焼結用原料となる。そのような焼結用原料を焼結すると、CF融液を焼結用原料の表面に選択的に生成させる効果は得られない。なお、焼結用原料全体に対する固体燃料系粉原料および石灰石系粉原料の配合割合はそれぞれ、固体燃料系粉原料:30~60mass、石灰石系粉原料:60~120mass程度とすることが好ましい。さらに好ましくは固体燃料系粉原料:35~50mass、石灰石系粉原料:65~100massの範囲である。さらに、外装時間が10秒未満では、擬似粒子の表面を均一に被覆できなくなる。外装時間が50秒を超えると、固体燃料系粉原料や石灰石系粉原料を添加した後で擬似粒子が崩壊して再度造粒されるので、固体燃料系粉原料や石灰石系粉原料が擬似粒子の内部に混入する。その結果、擬似粒子の表面を均一に被覆できなくなるばかりでなく、内部にも固体燃料系粉原料や石灰石系粉原料が混入した焼結用原料となる。従って、外装時間は10~50秒程度とするのが好ましい。より好ましくは10~40秒の範囲であり、さらに好ましくは15~30秒の範囲である。図8に、本発明に従い、高カーボンダストを併用した粉コークスを外装した擬似粒子と、従来法に従い、通常の粉コークスを外装した擬似粒子の好適外装造粒時間について調べた結果を、焼結生産性との関係で示す。なお、本発明に従う擬似粒子において、粉コークスに対する高カーボンダストの配合割合は10massとした。同図に示したとおり、従来の擬似粒子の好適外装造粒時間が40秒前後であったのに対し、本発明に従う擬似粒子の好適外装造粒時間は20~25秒程度とあり、外装造粒時間を大幅に短縮することができた。このようにして外装処理における外装時間を短縮することによって、外層形成用ドラムミキサーの生産性を向上することができる。しかも、得られた焼結用原料を焼結すると、CF融液を焼結用原料の表面に選択的に生成させて、焼結鉱を効率良く製造することもできる。実施例1図2に示したように、鉄鉱石およびSiO2含有原料を装入口から撹拌混合用ドラムミキサー1に装入して、混合原料を生成した。なお、SiO2含有原料としては、珪石あるいはニッケルスラグを使用した。ついで、この混合原料をディスクペレタイザー2に装入し、このディスクペレタイザー2内で造粒して擬似粒子とした。ついで、得られた擬似粒子を外層形成用ドラムミキサー3に装入し、この擬似粒子が外層形成用ドラムミキサー3の排出口に到達するまでの滞留時間が40秒となる位置で、石灰石系粉原料として平均粒径:12mmの石灰石:10massを添加し、また外層形成用ドラムミキサー3の排出口に到達するまでの滞留時間が20秒となる位置で、固体燃料系粉原料として平均粒径:09mmの粉コークス:4massと平均粒径:50μmの高カーボンダスト:1mass全コークスに対する併用割合:20を添加した。また、具体的な添加は、装入口あるいは排出口から外層形成用ドラムミキサー3内の長手方向に進退可能に配置したスクリューコンベアの先端位置を調整して行った。したがって外装時間は40秒石灰石系粉原料、20秒固体燃料系粉原料である。これを発明例とする。一方、比較例1として、発明例と同様、鉄鉱石およびSiO2含有原料を装入口から撹拌混合用ドラムミキサー1に装入して、混合原料を生成したのち、ディスクペレタイザー2に装入し造粒して、擬似粒子とした。ついで、得られた擬似粒子を外層形成用ドラムミキサー3に装入し、この擬似粒子が外層形成用ドラムミキサー3の排出口に到達するまでの滞留時間が80秒となる位置で、平均粒径:12mmの石灰石:10massを添加し、また外層形成用ドラムミキサー3の排出口に到達するまでの滞留時間が50秒となる位置で、固体燃料系粉原料として平均粒径:09mmの粉コークス:5massを添加した。また、比較例2として、外装時間を40秒、20秒とする他は、比較例1と同じ条件で焼結用原料を製造した。発明例および比較例1,2の焼結用原料を焼結したところ、発明例と比較例1の焼結用原料では、十分な強度を有する焼結鉱が得られた。これは、CF融液が焼結用原料の表面に生成されたことを示している。しかしながら、比較例2の焼結用原料から製造した焼結鉱は、発明例や比較例1の焼結用原料を用いた焼結鉱に比べて、強度が劣っていた。これは、擬似粒子の表面に石灰石系粉原料4と固体燃料系粉原料5を均一に被覆できなかったために、CF融液の生成にムラが生じたことを示している。つまり、本発明によれば、焼結用原料を製造する際に外装時間を短縮でき、しかもその焼結用原料を焼結することによって、十分な強度を有する焼結鉱を得ることができる。"